Сплав на основе железа
IRON-BASED ALLOY

Изобретение относится к области черной металлургии, в частности к составам сплавов на основе железа, которые могут быть использованы в машиностроении.
Известен сплав на основе железа, содержащий, мас. %: углерод 0,9-1,4; кремний 0,3-0,9; марганец 7,0-13,0; ванадий 0,01-0,35; хром 0,2-1,0; азот 0,01-0,06; кальций 0,001-0,02; РЗМ 0,002-0,05; железо - остальное [1].
Задачей изобретения является снижение склонности сплава к трещинообразованию.
Технический результат достигается тем, что сплав на основе железа, содержащий углерод, кремний, марганец, ванадий, хром, кальций, РЗМ, в качестве РЗМ содержит самарий и дополнительно - вольфрам при следующем соотношении компонентов, мас. %: марганец 5,5-6,5; ванадий 0,06-0,1; хром 0,2-0,4; кальций 0,001-0,002; самарий 0,07-0,11; вольфрам 1,0-1,4; железо - остальное.
В таблице приведены составы сплава.
Критическая нагрузка образования трещин в сплаве составит ~70 кг, а суммарный размер трещин ~5 мм для всех приведенных в таблице составов.
Кобальт улучшает металлическую основу сплава. Хром, марганец, вольфрам, ванадий снижают склонность сплава к трещинообразованию при механических нагрузках. Ванадий, кальций, самарий способствуют получению мелкозернистой структуры сплава.
Сплав может быть выплавлен в электропечах.
Источники информации
1. SU 1062299, 1983.